(57)【要約】【課題】  太陽光発電に有益な光反射性および十分な遮光性を備えるとともに、防水性かつ生産性に優れた防草シートを提供する。【解決手段】  暗色系色素が練り込まれた非高密度長繊維不織布からなる遮光性を備えた第１繊維層２と、白色系色素が練り込まれた非高密度長繊維不織布からなる反射性を備えた第２繊維層３と、の積層体の一体化物で構成してあり、目付が８０〜２００（ｇ／ｍ２）、遮光率が９０％以上、透水係数が３．０×１０−３（ｃｍ／ｓ）以上、である防草シート１。【選択図】  図１
0003221289.tif 000002
【実用新案登録請求の範囲】
【請求項１】
暗色系色素が練り込まれた非高密度長繊維不織布からなる遮光性を備えた第１繊維層と、白色系色素が練り込まれた非高密度長繊維不織布からなる反射性を備えた第２繊維層と、の積層体の一体化物で構成してあり、総目付が８０〜２００（ｇ／ｍ２）、遮光率が９０％以上、透水係数が３．０×１０−３（ｃｍ／ｓ）以上、であることを特徴とする防草シート。
【請求項２】
第２繊維層の目付の比率が、質量換算で、１の第１繊維層に対して、０．７〜０．８である請求項１記載の防草シート。
【請求項３】
第１繊維層の目付が２０〜１６０（ｇ／ｍ２）、第２繊維層の目付が３５〜８０（ｇ／ｍ２）、である、請求項１または２に記載の防草シート。
【請求項４】
厚みが３００〜５００μｍ、である請求項１〜３のいずれかに記載の防草シート。
【請求項５】
ＪＩＳ−Ｂ−７７５３（サンシャインカーボンアーク灯式の耐光性試験機および耐候性試験機）に規定される方法に準じて１００日間（５年相当）継続して処理を行った後に、ＪＩＳ−Ｌ−１０９６のシングルタング法に準拠した方法で測定した引裂き強力が、タテ４０Ｎ以上、ヨコ４０Ｎ以上の耐久性を備えたものである、請求項１〜４のいずれかに記載の防草シート。
【請求項６】
太陽光を受けて発電する太陽光発電装置の周囲の地面に敷設された防草シートを有する太陽光発電施設であって、前記防草シートは、請求項１〜５のいずれかに記載の防草シートで構成されていることを特徴とする太陽光発電施設。
【考案の詳細な説明】
【技術分野】
【０００１】
本考案は、例えば太陽光発電装置が設置される土地への敷設に好適に用いることができる反射機能を備えた防草シートと、該防草シートを太陽光発電装置の周囲地面に敷設した太陽光発電施設と、に関する。
【背景技術】
【０００２】
太陽光発電パネルなどの太陽光発電装置が設置された土地に雑草が生えてしまうと雑草の影により発電効率が低下してしまう。そこで、従来から、太陽光発電パネルを設置する土地に防草シートを敷設することが行われている。
一般に防草シートの表面は、遮光性を向上させるために黒色などの暗色を呈しているが、黒色は太陽光の赤外線を吸収するため、防草シートの表面温度が上昇してしまうことにより太陽光発電パネルの近傍の温度も上昇し、ひいては太陽光発電パネルの発電効率が低下してしまうおそれがあった。このため、太陽光が照射されることによる表面温度の上昇を抑制する、表面処理が施された、高密度ポリエステル不織布を含む防草シートが提案されている（特許文献１）。
【先行技術文献】
【特許文献】
【０００３】
【特許文献１】特許第６２５５７７４号
【考案の概要】
【考案が解決しようとする課題】
【０００４】
特許文献１の防草シートは、処理前の表面赤外線反射率よりも処理後の赤外線反射率を高くし、かつ樹脂塗料を塗布する表面処理が行われており、赤外線の反射率を高める塗料を塗布することにより、太陽光を受けても赤外線を吸収しにくく、その結果、パネルの近傍の温度上昇を抑制するものである。
【０００５】
ここで、太陽光発電パネルが設置されるような広範囲の土地に防草シートを敷設すると、雨水の土中への浸み込み量が自然状態よりも減少することから雨水浸透機能が低下し、大量の雨が降った時に雨水が一度に川に流れ込んでしまい、ひいては調整池の許容量オーバーや近隣河川氾濫などの被害が発生するおそれが懸念される。一方で必要以上の透水性があると土砂の流出の原因となり調整池や近隣河川の環境への影響が生ずる。このため、特に広大な敷地に敷設される防草シートは、適度な透水性を有することが重要である。
【０００６】
しかしながら、特許文献１の防草シートは、露出側表面への処理として樹脂塗料が塗布されているため、その塗膜によって防草シート全体の水抜け（透水性）が低下してしまい、結果として、防草シートが敷設された土地の雨水浸透機能を低下させてしまうおそれがあった。
【０００７】
また特許文献１の防草シートは、高密度ポリエステル不織布を含む関係で、防草シートに必要な遮光性などの諸性能を保持するために、シートの総目付を２４０（ｇ／ｍ２）程度以上と厚くせざるを得ず、製造コストが高くなってしまい、生産性についても課題を有していた。
【０００８】
本考案は、上述の点に鑑みてなされたものであり、太陽光発電に有益な光反射性および十分な遮光性を備えるとともに、生産性に優れた防草シートと、該シートを太陽光発電装置の周囲地面に敷設して構成した太陽光発電施設と、を提供することを目的とする。
【課題を解決するための手段】
【０００９】
以下では、本考案の理解を容易にするために、本考案の実施形態を示す図面に対応する符号を付して説明するが、これに限定されるものではない。
【００１０】
上記目的を達成するため、本考案に係る防草シート１は、暗色系色素が練り込まれた非高密度長繊維不織布からなる遮光性を備えた第１繊維層２と、白色系色素が練り込まれた非高密度長繊維不織布からなる反射性を備えた第２繊維層３と、の積層体の一体化物で構成してあり、
目付が８０〜２００（ｇ／ｍ２）、遮光率が９０％以上、透水係数が３．０×１０−３（ｃｍ／ｓ）以上、であることを特徴とする。
【００１１】
このような構成により、塗料を塗布して色彩を付与する特許文献１技術と比較して、防草シート１の透水性を向上（３．０×１０−３（ｃｍ／ｓ）以上）させることができるとともに、シート全体の目付を８０〜２００（ｇ／ｍ２）となるように形成することにより、防草シート１に必要な遮光性（９０％以上）を確保することができる。
また、所定の耐久性（ＪＩＳ−Ｂ−７７５３（サンシャインカーボンアーク灯式の耐光性試験機および耐候性試験機）に規定される方法に準じて１００日間（５年相当）継続して処理を行った後に、ＪＩＳ−Ｌ−１０９６のシングルタング法に準拠した方法で測定した引裂き強力が、タテ４０Ｎ以上、ヨコ４０Ｎ以上）を備えたシートとすることもできる。
【００１２】
本考案に係る防草シート１において、第２繊維層３の目付の比率を、質量換算で、１の第１繊維層２に対して、０．７〜０．８とすることにより、十分な遮光性、反射性を備えつつ、必要な透水性を確保することができる。
【００１３】
本考案における防草シート１において、第２繊維層３の目付を３５〜８０（ｇ／ｍ２）とすることにより、防草シート１として十分な遮光性、透水性を備えつつ、太陽光発電に十分な反射性を保持することができ、一方で、第１繊維層２の目付を２０〜１６０（ｇ／ｍ２）とすることにより、太陽光発電に十分な反射性を備えつつ、防草シート１に必要な遮光性、透水性を保持することができる。
【００１４】
本考案における防草シート１において、防草シート１全体の厚みを３００〜５００μｍとすることにより、防草シートとして必要な引張強度及び遮光性を備えつつ、高い生産性を維持する防草シート１とすることができる。
【００１５】
本考案に係る太陽光発電施設は、太陽光を受けて発電する太陽光発電装置と、該太陽光発電装置の周囲の地面に敷設された防草シートと、を有し、防草シートとして、本考案の防草シートを用いたことを特徴とする。
【考案の効果】
【００１６】
本考案に係る防草シートによれば、第１繊維層と第２繊維層との一体化積層物によって、遮光性および反射性を備えるとともに、優れた生産性を発揮することができる。
本考案に係る太陽光発電施設は、本考案の防草シートを有するため、雑草が生えることを抑制しつつ、赤外線の反射による発電効率の増加が期待できる。
【図面の簡単な説明】
【００１７】
【図１】本考案に係る防草シートの一実施形態の使用状態を示す概略断面図である。
【考案を実施するための形態】
【００１８】
以下、図１に基づいて、本考案に係る防草シートとして、太陽光発電パネルが設置される土地に敷設される防草シートの一実施形態を説明する。
【００１９】
図１に示すように、本実施形態に係る防草シート１は、遮光性を備えた第１繊維層２と、反射性を備えた第２繊維層３と、の積層体の一体化物で構成してある。
【００２０】
第１繊維層２は、暗色系色素が練り込まれた非高密度長繊維不織布で構成される。
暗色系色素としては、カーボンブラックを原料とする黒色系粉末などが挙げられる。第１繊維層２中の暗色系色素の含有量は、防草シート１として好ましい遮光性を備えるという観点から、少なくとも０．１質量％以上が好ましい。一方、繊維紡糸性の観点から、１０質量％以下が好ましい。
【００２１】
第２繊維層３は、白色系色素が練り込まれた非高密度長繊維不織布で構成される。
白色系色素としては、汎用性の観点から、酸化チタンを原料とする白色系粉末などが挙げられる。酸化チタンとしては、一酸化チタン、二酸化チタン、三酸化チタンなどを挙げることができる。中でも、太陽光を十分に反射して地温の過度な上昇を抑制する観点から、二酸化チタンがより好ましい。二酸化チタンとしては、板チタン石型の二酸化チタン、鋭錘石型の二酸化チタン、ルチル型の二酸化チタンなどを挙げることができる。中でも、耐候性に優れる観点からルチル型の二酸化チタンが好ましい。
第２繊維層３中の白色系色素の含有量は、太陽光発電パネル５により効率的に発電するための反射性を発揮させるという観点から、少なくとも０．０１質量％以上が好ましい。一方、繊維紡糸性の観点から、１０質量％以下が好ましい。０．０１質量％未満では所要の太陽光の反射特性を得ることができず、一方、１０質量％を超えた場合には白色系色素が第２繊維層３から脱落するおそれがあるからである。さらに、白色系色素（例えば酸化チタン粉末）の粒径については、繊維紡糸性の観点から、少なくとも１８０μｍ以上が好ましい。
【００２２】
第１繊維層２および第２繊維層３の両層ともに、それぞれの構成材料となる不織布の素材については、ポリエステル、ポリアミド、ポリオレフィンなどが使用でき、特に限定されるものではないが、強度が高く、劣化が少ないとの観点から、ポリエチレンテレフタレートなどのポリエステル系非高密度不織布が好ましい。また、不織布の形態についても特に限定されないが、シート１の施工性の観点から、スパンボンドやメルトブローなどの長繊維不織布が好ましい。
【００２３】
本実施形態において、第２繊維層３の目付の比率は、質量換算で、１の第１繊維層２に対して、０．７〜０．８であることが好ましい。目付比率をこの範囲に設定することで、十分な遮光性、反射性を備えつつ、必要な透水性を確保することができる。
なお、第２繊維層３の目付は、３５〜８０（ｇ／ｍ２）であることが好ましく、４０〜８０（ｇ／ｍ２）がより好ましい。この範囲に設定することで、防草シート１として十分な遮光性、透水性を備えつつ、太陽光発電に十分な反射性を保持することができる。第１繊維層２の目付は、２０〜１６０（ｇ／ｍ２）であることが好ましく、４５〜１１５（ｇ／ｍ２）であることがより好ましい。この範囲に設定することで、太陽光発電に十分な反射性を備えつつ、防草シート１に必要な遮光性、透水性を保持することができる。
【００２４】
本実施形態に係る防草シート１は、上記積層体の一体化物で構成してある。このような一体化物は、（１）第１繊維層２および第２繊維層３の両層をそれぞれ形成した後、これらを接着剤を介して重ね、あるいは重ねた上で両層を熱圧着させることで、一体化してもよい。あるいは、（２）各層が形成される前の、いずれか一方のウェブ層（例えば第１繊維層２とされる前の第１ウェブ層）上に、いずれか他方のウェブ層（第２繊維層３とされる前の第２ウェブ層）を構成する繊維を重ねて捕集し、該他方のウェブ層を形成した後、熱圧着などを施すことで両層のウェブを一体化することにより得てもよい。
【００２５】
（２）の場合、例えば、まず第１繊維層２の繊維原料に暗色系色素（カーボンブラック）を添加した第１組成物を、スパンポンド法などによって溶融紡出して延伸しながら引き取り、延伸後の繊維を捕集することにより第１ウェブ層を形成する。続いて、第２繊維層３の繊維原料に白色系色素（酸化チタン粉末）を添加した第２組成物を、スパンポンド法などによって溶融紡出して延伸しながら引き取り、延伸後の繊維を第１ウェブ層上に重ねて捕集して第２ウェブ層を形成する。続いて、熱圧着などを施すことで両層のウェブを一体化することにより、積層体の一体化物を得てもよい。なお、（２）の場合において、ウェブ層の捕集順序に限定はない。
【００２６】
上記構成を備えた本実施形態に係る防草シート１は、遮光率が９０％以上である必要がある。遮光率が９０％未満であると、雑草の発芽防止の機能を発現できず、使用に耐えることができない。
防草シート１は、透水係数が３．０×１０−３（ｃｍ／ｓ）以上あればよく、３．５×１０−３（ｃｍ／ｓ）以上が好ましい。ここで、透水係数が３．０×１０−３（ｃｍ／ｓ）の防草シート１を得る場合、その目付は２００（ｇ／ｍ２）となる。一方、防草シート１の透水係数の上限は、第１繊維層２においては遮光性、第２繊維層３においては反射性の観点から７．０×１０−３（ｃｍ／ｓ）以下であることが好ましく、さらに好ましくは５．５×１０−３（ｃｍ／ｓ）以下である。ここで、透水係数が７．０×１０−３（ｃｍ／ｓ）の防草シート１を得る場合、目付は８０（ｇ／ｍ２）となる。なお透水係数は、例えば、ＪＩＳ−Ａ−１２１８に準じて測定することができる。
【００２７】
前述のような透水係数および目付の関係から、防草シート１の総目付は、８０〜２００（ｇ／ｍ２）であることが好ましく、さらには１３０〜１７０（ｇ／ｍ２）であることが好ましい。シート１全体の厚みは、３００〜５００μｍであることが好ましい。シート１の全厚が、３００μｍ未満であると、防草シートとしての強度と耐候性が不足し、一方、５００μｍを超えると製造コストが高くなり、生産性が低下してしまうからである。また、遮光性、透水性、反射性の観点からは、防草シート１の厚み寸法は、防草シート１全体の目付が１５０（ｇ／ｍ２）の場合には４００μｍ前後、１８０（ｇ／ｍ２）の場合には４４０μｍ前後、２００（ｇ／ｍ２）の場合には４６０μｍ前後にするとよい。
【００２８】
防草シート１は、引張強力が、タテ５００Ｎ／５ｃｍ以上、ヨコ１８０Ｎ／５ｃｍ以上であることが好ましく、また引張伸度が、タテ５０％以下、ヨコ５０％以下であることが好ましい。この強力および伸度を満たしていれば、シート施工時の破れを防ぐことができる。
【００２９】
また、防草シート１は、好ましくはポリエステル製であるため、所定の耐久性、すなわち、ＪＩＳ−Ｂ−７７５３（サンシャインカーボンアーク灯式の耐光性試験機および耐候性試験機）に規定される方法に準じて１００日間（５年相当）継続して処理を行った後に、ＪＩＳ−Ｌ−１０９６のシングルタング法に準拠した方法で測定した引裂き強力が、タテ４０Ｎ以上、ヨコ４０Ｎ以上である、との特性を備えている。
【００３０】
本実施形態に係る防草シート１は、暗色系色素が練り込まれた非高密度長繊維不織布からなる遮光性を備えた第１繊維層２と、白色系色素が練り込まれた非高密度長繊維不織布からなる反射性を備えた第２繊維層３と、の積層体の一体化物で構成してあるため、塗料を塗布して色彩を付与する特許文献１技術と比較して、防草シート１の透水性を向上（３．０×１０−３（ｃｍ／ｓ）以上）させることができる。
【００３１】
また、シート全体の目付を８０〜２００（ｇ／ｍ２）となるように形成することにより、防草シート１に必要な遮光性（９０％以上）を確保することができる。
【００３２】
本実施形態に係る防草シート１は、図１に示すように太陽光発電パネル５が設置される土地に、反射性を有する白色系の第２繊維層３が表面となるように敷設される。
太陽光発電パネル５は、より多くの太陽光が効率的に照射される角度に傾斜するように架台によって支持されている。このような防草シート１が敷設される土地に設置される太陽光発電パネル５としては、防草シート１の第２繊維層３からの反射によって太陽光発電パネル５の背面側から照射される反射光を入射させて発電することができるものを用いることにより、さらに効率的に発電することが可能である。
【００３３】
したがって、本実施形態に係る防草シート１は、第１繊維層２と第２繊維層３とにより遮光性、反射性を備えるとともに、優れた防水性および生産性を備えることができる。
【００３４】
また、防草シート１全体の目付をより好ましくは１３０〜１７０（ｇ／ｍ２）とすることにより、十分な遮光性、反射性を備えつつ、必要な透水性を確保することができる。
【００３５】
さらに、第２繊維層３の目付を３５〜８０（ｇ／ｍ２）とすることにより、防草シート１として十分な遮光性、透水性を備えつつ、太陽光発電に十分な反射性を保持することができ、一方で、第１繊維層２の目付を２０〜１６０（ｇ／ｍ２）とすることにより、太陽光発電に十分な反射性を備えつつ、防草シート１に必要な遮光性、透水性を保持することができる。
【００３６】
さらにまた、防草シート１全体の厚みを３００〜５００μｍとすることにより、防草シートとして必要な引張強度及び遮光性を備えつつ、高い生産性を維持する防草シート１とすることができる。
【実施例】
【００３７】
以下の実施例によって、本実施形態の防草シートをより具体的に説明するが、本考案はこれら実施例に限定されるものではない。
【００３８】
１．防草シートの製造
［実験例１〜８］
＜第１ウェブ層（ａ）（第１繊維層の前駆体）の準備＞
原料ポリマーであるポリエチレンテレフタレート（ＰＥＴ）（融点：２６０℃、）に対して、カーボンブラック（暗色系色素粉末）を添加した第１組成物を得た。次いで、エクストルーダ型溶融押出機を用いて、この第１組成物を溶融し、繊維断面が円形となる紡糸口金より２６０℃の溶融温度でスパンボンド法により溶融紡出し、延伸しながら引き取り、延伸後の繊維を金網上に捕集して、目付が表１記載の数値（単位：ｇ／ｍ２）の黒色の第１ウェブ層（ａ）を得た。
【００３９】
＜第２ウェブ層（ｂ）（第２繊維層の前駆体）、ウェブ積層体（ｃ）の準備＞
原料ポリマーであるＰＥＴ（融点：２６０℃、）に対して、酸化チタン（白色系色素粉末）を添加し、酸化チタンの含有量が１質量％である第２組成物を得た。次いで、エクストルーダ型溶融押出機を用いて、この第２組成物を溶融し、繊維断面が円形となる紡糸口金より２６０℃の溶融温度でスパンボンド法により溶融紡出し、単糸繊度が２〜７ｄｔｅｘになるように延伸しながら引き取った。そして延伸後の繊維を、第２ウェブ層（ａ）の上に重ねて捕集することで、黒色の第１ウェブ層（ａ）上に、目付が表１記載の数値（単位：ｇ／ｍ２）の白色の第２ウェブ層（ｂ）を形成した二層構造のウェブ積層体（ｃ）を得た。
【００４０】
＜ウェブ積層体（ｃ）の熱圧着＞
得られたウェブ積層体（ｃ）に対し、エンボスロールと平滑ロールとを備えたエンボス装置を用い、両ロールの表面温度を２４０〜３００℃に設定し、部分熱圧着処理を施し、積層体を一体化してなる総目付が表１記載の数値（単位：ｇ／ｍ２）の防草シートを得た。
【００４１】
［実験例９］
＜第１ウェブ層（ａ）、第２ウェブ層（ｂ１）、ウェブ積層体（ｃ１）の準備＞
実験例５で用いた目付が８５（ｇ／ｍ２）の第１ウェブ層（ａ）を準備した。また、酸化チタンを添加しなかった以外は、実験例１と同様の処理を行い、目付が６０（ｇ／ｍ２）の第２ウェブ層（ｂ１）を得た。続いて、第１ウェブ層（ａ）と第２ウェブ層（ｂ１）を積層し、二層構造のウェブ積層体（ｃ１）を得た。
【００４２】
＜ウェブ積層体（ｃ１）の熱圧着、表面処理＞
得られたウェブ積層体（ｃ１）に対し、実験例１〜８と同条件で部分熱圧着処理を施した後、第２ウェブ層（ｂ１）側の表面に印刷処理（表面処理）を施した。印刷処理としては、酸化チタンを含有したインキを用いて第２ウェブ層（ｂ１）側の全面に印刷を施し、これにより、実験例５と同じ総目付である１５０（ｇ／ｍ２）の防草シートを得た。酸化チタンの塗布量は５（ｇ／ｍ２）とした。
【００４３】
２．評価
作製した各シートの以下の特性を評価した。結果を表１に示す。
（１）遮光率
各シートの第２繊維層側を、ＪＩＳ−Ｌ−１０５５−Ａ法に準拠する方法（光源前照度１０，０００ ｌｘ）で測定した。シート遮光性の評価基準は以下のとおりとした。
【００４４】
◎◎：９８％以上（特に優れている）
◎：９５％以上９８％未満（極めて優れている）
〇：９０％以上９５％未満（優れている）
×：９０％未満（不良。シートに求められる遮光性を備えていない）
【００４５】
（２）透水係数
ＪＩＳ−Ａ−１２１８（土の透水試験法）に準拠する方法で測定した。シート透水性の評価基準は以下のとおりとした。
【００４６】
◎◎：７．０×１０−３（ｃｍ／ｓ）超（特に優れている）
◎：５．５×１０−３（ｃｍ／ｓ）以上７．０×１０−３（ｃｍ／ｓ）未満（極めて優れている）
〇：３．５×１０−３（ｃｍ／ｓ）％以上５．５×１０−３（ｃｍ／ｓ）％未満（優れている）
△：３．０×１０−３（ｃｍ／ｓ）％以上３．５×１０−３（ｃｍ／ｓ）％未満（良好）
×：３．０×１０−３（ｃｍ／ｓ）未満（不良。シートに求められる透水性を備えていない）
【００４７】
（３）強度（引張強力および引張伸度）
ＪＩＳ−Ｌ−１０９６のストリップ法に準拠する方法（定速伸長形、引張速度；２ｃｍ／ｍｉｎ、試験片；掴み間１０ｃｍ×巾５ｃｍ）で測定した。シート強度の評価基準は以下のとおりとした。
【００４８】
［引張強力］
〇：タテ５００Ｎ／５ｃｍ以上、ヨコ１８０Ｎ／５ｃｍ以上（優れている）
×：タテ５００Ｎ／５ｃｍ未満、もしくはヨコ１８０Ｎ／５ｃｍ未満（不良。シートに求められる強度を備えていない）
［引張伸度］
〇：タテ５０％以下、ヨコ５０％以下（優れている）
×：タテ５０％超、もしくはヨコ５０％超（不良。シートに求められる強度を備えていない）
【００４９】
（４）耐久性（耐候性促進試験後の引裂き強力）
タテ１０ｃｍ×ヨコ１０ｃｍの各シートを、ＪＩＳ−Ｂ−７７５３（サンシャインカーボンアーク灯式の耐光性試験機および耐候性試験機）に規定される方法に準じて１００日間（５年相当）継続して処理を行った。処理後の各シートの引裂き強力について、ＪＩＳ−Ｌ−１０９６のシングルタング法に準拠する方法（定速伸長形、引張速度；１０ｃｍ／ｍｉｎ、試験片；掴み間１０ｃｍ×巾１０ｃｍ）で測定した。シートの耐候性促進試験後の引裂き強力の評価基準は以下のとおりとした。
【００５０】
〇：タテ４０Ｎ以上、ヨコ４０Ｎ以上（優れている）
×：タテ４０Ｎ未満、もしくはヨコ４０Ｎ未満（不良。シートに求められる耐久性を備えていない）
【００５１】
【表１】
0003221289.tif 000003
【００５２】
３．考察
表１に示すように、繊維中に酸化チタンを練り込んだものから得られた繊維を用いて第２繊維層を形成した場合（実験例５）は、シートの総目付が１５０（ｇ／ｍ２）と同じである、第２繊維層表面に酸化チタン含有インキの印刷処理（表面処理）を施した場合（実験例８）と比較して、特に透水性が優れている。したがって、本発明構成は、従来技術(特に特許文献１技術)に対して、有用であることが確認できた。
また、防草シートの総目付が少なすぎると（実験例１）、防草シートに必要な遮光性を発現させにくい傾向があり、総目付が少なくなると（実験例１〜３）、耐久性が劣化する傾向もある。一方、総目付が多くなると（実験例６〜８）、透水性が劣っていく傾向がある。
【００５３】
なお、本考案は前述の各実施形態の構成に限定されるものではない。
【符号の説明】
【００５４】
１…防草シート、２…第１繊維層、３…第２繊維層、５…太陽光パネル、６…架台
【図１】
0003221289.tif 000004